(57)【要約】      （修正有）【課題】優れた施工性を有し、基材の表面に均一または均質で、良好な外観を有するコーティング被膜を容易に形成可能な方法の提供。【解決手段】コーティング被膜を基材の表面に形成する方法であって、水系コーティング組成物を、スポンジローラーを用いて基材の表面に適用して液膜を形成する工程と、前記液膜を乾燥させて被膜を形成する工程とを少なくとも含んでなり、前記水系コーティング組成物の粘度が４．５〜３０００ｍPa・ｓ未満であって、前記スポンジローラーが連続気孔を有し、前記スポンジローラーの気孔径が３０〜１５０μｍであり、エタノール透過時間が２７〜２６１秒である、方法。【選択図】図２
2017064642.tif 000002
【特許請求の範囲】
【請求項１】
コーティング被膜を基材の表面に形成する方法であって、
当該方法が、
水系コーティング組成物を、スポンジローラーを用いて基材の表面に適用して液膜を形成する工程と、
前記液膜を乾燥させて被膜を形成する工程と
を少なくとも含んでなり、
前記水系コーティング組成物の粘度が４．５ｍＰａ・ｓ以上３０００ｍPa・ｓ未満であって、
前記スポンジローラーが連続気孔を有し、前記スポンジローラーの気孔径が３０μｍ以上１５０μｍ以下であり、エタノール透過時間が２７秒以上２６１秒以下である、方法。
【請求項２】
コーティング被膜を基材の表面に形成する方法であって、
当該方法が、
水系コーティング組成物を、スポンジローラーを用いて基材の表面に適用して液膜を形成する工程と、
前記液膜を乾燥させて被膜を形成する工程と
を少なくとも含んでなり、
前記水系コーティング組成物の粘度が４０ｍＰａ・ｓ以上あって、かつ、前記基材の表面に適用される前記水系コーティング組成物の１回あたりの適用量が、１０ｇ／ｍ２以下であり、
前記スポンジローラーが連続気孔を有し、前記スポンジローラーの気孔径が１５０μｍより大きく、エタノール透過時間が２７秒以上２６１秒以下である、方法。
【請求項３】
前記液膜形成工程において、前記基材の表面に適用される前記水系コーティング組成物の１回あたりの適用量が、２ｇ／ｍ２以上１５ｇ／ｍ２以下である、請求項１に記載の方法。
【請求項４】
前記液膜が、複数の凸部および複数の凹部を含む微細な凹凸形状を有し、
前記被膜が、前記液膜が有する微細な凹凸形状が維持された形状を有する、請求項１または２に記載の方法。
【請求項５】
前記被膜の形状が、鱗状の微細な凹凸形状である、請求項４に記載の方法。
【請求項６】
前記被膜形成工程において、前記液膜が有する微細な凹凸形状に含まれる複数の凸部のうち、隣接する２つの凸部同士が結合しないように前記液膜を乾燥させて、鱗状の微細な凹凸形状を有する前記被膜を形成することを特徴とする、請求項４または５に記載の方法。
【請求項７】
前記液膜形成工程において、前記スポンジローラーを回転させながら水系コーティング組成物を基材の表面に適用して前記液膜を形成することを特徴とする、請求項１〜６のいずれか一項に記載の方法。
【請求項８】
前記水系コーティング組成物が、機能性粒子と、水を主として含む分散媒とを含んでなる、請求項１〜７のいずれか一項に記載の方法。
【請求項９】
前記水系コーティング組成物が、増粘剤をさらに含んでなる、請求項１〜８のいずれか一項に記載の方法。
【請求項１０】
前記水系コーティング組成物が、界面活性剤をさらに含んでなる、請求項１〜９のいずれか一項に記載の方法。
【請求項１１】
前記機能性粒子が、光触媒粒子である、請求項８に記載の方法。
【請求項１２】
前記水系コーティング組成物が、前記光触媒粒子以外の無機酸化物粒子をさらに含んでなる、請求項１〜１１のいずれか一項に記載の方法。
【発明の詳細な説明】
【技術分野】
【０００１】
本発明は、優れた施工性を有し、基材の表面に均一または均質で、良好な外観を有するコーティング被膜を容易に形成可能なコーティング被膜形成方法に関する。
【背景技術】
【０００２】
基材の表面にコーティング被膜を形成する一つの手段として、水を分散媒として含む水系コーティング組成物が用いられている。水系コーティング組成物は、一般に、溶剤を分散媒として含む非水系コーティング組成物に比べて、表面張力が低く、粘度が低い傾向にある。すなわち、水系コーティング組成物は高いレベリング性（基材の表面に濡れ広がりやすい性質）を有する。現場施工において、このような高いレベリング性を有する水系コーティング組成物を、壁面などの広い面または垂直面もしくは傾斜面を有する基材に適用する場合、液だれや塗りムラなどの外観不良が生じ易く、均一な被膜を形成するのは難しいことがある。とりわけガラスなどの透明な基材に適用する場合、外観不良がより生じ易く、均一な被膜を形成するのは一層難しい。こうした不具合を抑制するため、施工者に高い技能を要求しなければならない実情があり、現場施工に高い技術が求められている。
【０００３】
ＷＯ９８／００３６０７号公報（特許文献１）には、界面活性剤を添加することにより、コーティング組成物を基材の表面に均質に適用できることが記載されている。特開平１０−３３７５２６号公報（特許文献２）には、汚れが付着している既設の基材表面を洗浄した後にコーティング組成物を塗布する方法が記載されている。このコーティング組成物に界面活性剤を添加することによって、基材の表面への濡れ性を向上させることができると記載されている。
【０００４】
特開２０００−２４６１１５号公報（特許文献３）には、基材の表面に実質的に均一に分散した状態で、例えば不連続状、好ましくは島状で形成された光触媒被膜を有する光触媒性部材が記載されている。この光触媒性部材は、気候変動など基材が膨張・収縮し易い環境下でも光触媒機能を良好に発揮できると報告されている。
【０００５】
しかしながら、壁面など水系コーティング組成物の適用が困難な基材の表面に、均一で良好な外観を有する、優れたコーティング被膜を高い施工技術を要することなく容易に形成可能な方法が依然求められている。
【先行技術文献】
【特許文献】
【０００６】
【特許文献１】ＷＯ９８／００３６０７号公報
【特許文献１】特開平１０−３３７５２６号公報
【特許文献１】特開２０００−２４６１１５号公報
【発明の概要】
【発明が解決しようとする課題】
【０００７】
本発明者らは、今般、特定の粘度を有する水系コーティング組成物を、特定の吸液性を有するスポンジローラーを用いて基材の表面に適用することにより、優れた施工性を有し、基材の表面に均一または均質で、良好な外観を有するコーティング被膜を容易に形成できるとの知見を得た。本発明は斯かる知見に基づくものである。
【０００８】
従って、本発明は、優れた施工性を有し、基材の表面に均一または均質で、良好な外観を有するコーティング被膜を容易に形成可能な方法を提供することを目的とする。
【課題を解決するための手段】
【０００９】
すなわち、本発明は、コーティング被膜を基材の表面に形成する方法であって、
当該方法が、
水系コーティング組成物を、スポンジローラーを用いて基材の表面に適用して液膜を形成する工程と、
前記液膜を乾燥させて被膜を形成する工程と
を少なくとも含んでなり、
前記水系コーティング組成物の粘度が４．５ｍＰａ・ｓ以上３０００ｍPa・ｓ未満であって、
前記スポンジローラーが連続気孔を有し、前記スポンジローラーの気孔径が３０μｍ以上１５０μｍ以下であり、エタノール透過時間が２７秒以上２６１秒以下であることを特徴とする。
【００１０】
また、本発明は、コーティング被膜を基材の表面に形成する方法であって、
当該方法が、
水系コーティング組成物を、スポンジローラーを用いて基材の表面に適用して液膜を形成する工程と、
前記液膜を乾燥させて被膜を形成する工程と
を少なくとも含んでなり、
前記水系コーティング組成物の粘度が４０ｍＰａ・ｓ以上あって、かつ、前記基材の表面に適用される前記水系コーティング組成物の１回あたりの適用量が、１０ｇ／ｍ２以下であり、
前記スポンジローラーが連続気孔を有し、前記スポンジローラーの気孔径が１５０μｍより大きく、エタノール透過時間が２７秒以上２６１秒以下であることを特徴とする。
【発明の効果】
【００１１】
本発明によるコーティング被膜形成方法は、水系コーティング組成物の基材への適用が困難な環境下であっても、当該水系コーティング組成物から形成される液膜の形状を微細な凹凸形状に制御しながら、当該液膜の形状が維持された形状を有する被膜を簡便に形成することができる。本発明においては、微細な凹凸形状を有する液膜が形成され、この形状が維持されたまま液膜が乾燥し、均質で外観に優れたコーティング被膜となる。液膜が微細な凹凸形状を有することにより、この形状が、乾燥途中の液膜、さらには乾燥後の被膜に維持されると考えられる。この形状の維持により、均一で良好な外観を有する優れたコーティング被膜を、高い施工技術を要することなく容易に形成することができる。具体的には、壁面のように窓ガラス等よりも広い面積を有する基材に、垂直面もしくは傾斜面を有する基材に、またはこのような基材であって透明性のあるものに、液だれ、塗りムラ、塗筋などの外観不良が視認されることのない、均一なコーティング被膜を、高い施工技能を要することなく容易に形成することができる。あるいは、夏場など気温が高く液膜の乾燥時間が短い環境下で、現場施工する場合における、塗りムラ、塗筋などの外観不良、および、冬場などの気温が低く液膜の乾燥時間が長い環境下で、現場施工する場合における液ダレなどの外観不良が視認されることのない、均一なコーティング被膜を、高い施工技能を要することなく容易に形成することができる。さらに、このような優れた施工性を安定して発現・維持することができる。
【図面の簡単な説明】
【００１２】
【図１】本発明によるコーティング被膜形成方法のフローチャートである。
【図２】（ａ）本発明によるコーティング被膜形成方法において形成される液膜および被膜を示す模式図である。（ｂ）従来のコーティング被膜形成方法において形成される液膜および被膜を示す模式図である。
【図３】スポンジローラーを回転させながら水系コーティング組成物を基材の表面に適用して液膜を形成する態様を示す模式図である。
【図４ａ】本発明によるコーティング被膜形成方法により形成された液膜の写真である。
【図４ｂ】図４（ａ）に示す液膜が乾燥して形成された被膜の写真である。
【図５ａ】本発明によるコーティング被膜形成方法により形成された別の液膜の写真である。
【図５ｂ】図５（ａ）に示す液膜が乾燥して形成された被膜の写真である。
【図６ａ】本発明に属さないコーティング被膜形成方法により形成された液膜の写真である。
【図６ｂ】図６（ａ）に示す液膜が乾燥して形成された被膜の写真である。
【図７】本発明によるコーティング被膜形成方法により形成された被膜の写真である。
【図８】本発明によるコーティング被膜形成方法により形成された被膜の写真である。
【図９】本発明によるコーティング被膜形成方法により形成された被膜の写真である。
【図１０】本発明によるコーティング被膜形成方法により形成された被膜の写真である。
【図１１】本発明に属さないコーティング被膜形成方法により形成された被膜の写真である。
【図１２】本発明によるコーティング被膜形成方法により形成された被膜の写真である。
【図１３】本発明に属さないコーティング被膜形成方法により形成された被膜の写真である。
【図１４】本発明に属さないコーティング被膜形成方法により形成された被膜の写真である。
【図１５】本発明に属さないコーティング被膜形成方法により形成された被膜の写真である。
【図１６】本発明に属さないコーティング被膜形成方法により形成された被膜の写真である。
【図１７】本発明によるコーティング被膜形成方法により形成された被膜の写真である。
【図１８】本発明によるコーティング被膜形成方法により形成された被膜の写真である。
【図１９】本発明によるコーティング被膜形成方法により形成された被膜の写真である。
【発明を実施するための形態】
【００１３】
コーティング被膜形成方法
図１は、本発明によるコーティング被膜形成方法のフローチャートである。本発明によるコーティング被膜形成方法は、図１に示すように、水系コーティング組成物を基材の表面に適用して液膜を形成する工程（工程１）と、この液膜を乾燥させて被膜を形成する工程（工程２）とを少なくとも含んでなる。
【００１４】
図２及び図３を参照しつつ、図１に示すフローチャートについて詳細に説明する。図２（ａ）は、本発明によるコーティング被膜形成方法において形成される液膜および被膜を示す模式図である。図２（ｂ）従来のコーティング被膜形成方法において形成される液膜および被膜を示す模式図である。図３は、スポンジローラーを回転させながら水系コーティング組成物を基材の表面に適用して液膜を形成する態様を示す模式図である。
【００１５】
液膜の形成（工程１）
本発明によるコーティング被膜形成方法においては、先ず、水系コーティング組成物を基材の表面に適用して液膜を形成する。
【００１６】
液膜
本発明において、液膜とは、水系コーティング組成物を基材の表面に適用した後に形成された膜であって、乾燥し始める前のウエットな状態の膜を指す。図２（ａ）に示すように、液膜101は、複数の凸部101aおよび複数の凹部101bを含む微細な凹凸形状を有する。微細な凹凸形状としては、例えば、複数の凸部101aおよび複数の凹部101bが、基材表面全体に亘って均一に存在している状態のものが挙げられる。例えば、複数の凸部101aおよび複数の凹部101bが、基材表面の縦方向および横方向双方において交互に規則正しく分布している状態が挙げられる。
【００１７】
ここで、基材から液膜に向かう積層（鉛直）方向をＺ軸方向とし、Ｚ軸方向に垂直な方向をＸ軸方向、Ｚ軸方向及びＸ軸方向の双方に垂直な方向をＹ軸方向とする。上記凸部101aの直径とは、Ｘ-Ｙ平面、すなわち液膜101の表面において、隣接する2つの凸部101aの間の距離である。凸部101aの厚さとは、凸部101aのＺ軸方向に沿う長さである。
【００１８】
液膜101の微細な凹凸形状は、液膜101の表面（Ｘ−Ｙ平面）を観察した場合に、微細な網目状、鱗状であることが好ましく、鱗状であることがより好ましい。液膜101に含まれる単位体積あたりのコーティング組成物の量が所定値より少ない、または該コーティング組成物の表面張力及び粘度が所定値よりも大きい等の場合には、微細な網目状や鱗状の微細な凹凸形状を有する液膜101を形成することができる。一方、液膜101に含まれる単位体積あたりのコーティング組成物の量が所定値よりも多い、または該コーティング組成物の表面張力及び粘度が所定値よりも小さい等の場合には、例えば、微細な網目状や鱗状の微細な凹凸形状を有する液膜101を形成することが困難である。あるいは、これら微細な凹凸形状を有する液膜101を形成することができた場合であっても、後述する乾燥途中にこれら微細な凹凸形状を維持できないおそれがある。この場合、乾燥後の被膜においては、その外観に塗りムラ等が視認されてしまう。
【００１９】
本発明によれば、液膜101が微細な凹凸形状を有しており、かつ、この形状が、乾燥途中の液膜、さらには乾燥後の被膜102に維持されることにより、均一で良好な外観を有する優れたコーティング被膜を、高い施工技術を要することなく容易に形成することができる。
【００２０】
被膜の形成（工程２）
本発明によるコーティング被膜形成方法においては、次いで、工程１で形成された液膜を乾燥させて被膜を形成する。被膜は、液膜が有する微細な凹凸形状が維持されるように当該液膜を乾燥させて形成される。つまり、液膜が有する微細な凹凸形状を維持したまま液膜を乾燥して、被膜を形成する。このように形成された被膜は、その後もこの凹凸形状を維持する。すなわち、液膜が有する微細な凹凸形状は、乾燥途中の液膜、さらには乾燥後の被膜に維持される。この形状の維持が、良好なコーティング被膜の形成に寄与する。微細な凹凸形状が維持される作用機序としては、以下の現象が考えられる。
【００２１】
例えば、図２（ａ）に示すように、液膜101が乾燥している間、微細な凹凸形状に含まれる凸部101aの高さが分散媒の蒸発に伴い小さくなることを除き、液膜101が有する微細な凹凸形状がほとんど変化しない現象が挙げられる。すなわち、乾燥前の微細な凹凸形状（101a、101b）と、乾燥後の微細な凹凸形状（102a、102b）とを２次元（平面）的に対比した場合、両者における凸部（101a、102a）および凹部（101b、102b）の位置がほとんど変化していない現象が挙げられる。また、凸部101aが流動せず（縦方向および／または横方向に濡れ広がらず）、元の凸部101aの形状、および基材表面における位置が変化することがほとんど無い現象が挙げられる。さらに、凸部101aが流動せず、隣接する凸部101aと接触し、元の凸部101aの形状、基材表面における位置、基材表面に存在する凸部101aの数（密度）が変化することがほとんど無い現象が挙げられる。このように、工程２では、液膜101の微細な凹凸形状が反映された微細な凹凸形状を有する被膜102を形成することができる。
【００２２】
被膜
本発明において、被膜102とは、液膜101が乾燥した後の状態の膜を指す。被膜102においては、液膜101が有していた微細な凹凸形状が維持されている。従って、被膜102においては、塗りムラ等の外観不良が視認されにくい。また、タレ等の不具合の発生も抑制される。液膜101が有していた微細な凹凸形状が維持された状態の、被膜102の形状は、微細な網目状、鱗状が好ましく、鱗状がより好ましい。
【００２３】
図３に示すように、施工現場では、例えばローラー10などの手段を用いて水系コーティング組成物を基材の表面に適用して液膜101を形成する。例えば、ローラー10を基材の表面に押し付けて染み出させた水系コーティング組成物を、ローラーで塗り広げて液膜を形成する。このとき、ローラーの材質、水系コーティング組成物の物性などの諸条件に応じて、厚さが大きい凸部(例えば凸部101a)と、厚さが小さい凹部(例えば凹部101b)とからなる凹凸形状を有する液膜が形成される。
【００２４】
水系コーティング組成物は、一般に、基材に適用された後、その表面に濡れ広がって、均一な液膜、被膜が形成されるように、レベリング性が高いものが好適に用いられる。本発明者らの行った実験によればり、以下の現象が確認された。すなわち、このようにレベリング性の高い水系コーティング組成物を基材に適用して、図２（ｂ）に示すような、厚さ及び直径が大きい凸部201aを含む液膜201を形成した場合、基材に適用した後、凹部201b方向に濡れ広がろうとする力が生じて、乾燥時に、例えば、隣接する２つの凸部201a同士が結合して被膜202に大きな凸部202aが不均一に形成される。ここで、凸部202aが不均一に形成されるとは、凸部202a自体の大きさが不均一であること、および、凸部202aの被膜202内における配置が不均一であること、の両方を意味する。この不均一に形成された凸部202aが塗りムラ等の外観不良として視認される。
【００２５】
さらに、図２（ｂ）に示すように、微細でなく、また不規則な凹凸形状を有する液膜201にあっては、乾燥時、凸部201aが濡れ広がって、隣接する２つの凸部201a同士が結合して、新たな凸部202aを有する被膜202が形成される。また、凸部201aに含まれる液が濡れ広がることで、被膜202において液膜201の凹部201bとは異なる位置にフラットな凹部202bが形成され、凸部202aの高さが相対的に大きくなる。また、凸部202aの被膜202中での配置も不規則となる。さらに、液膜201は不均一に濡れ広がるため、凸部202aの高さのばらつきが大きくなる。これらの現象は、被膜202において塗りムラ等の外観不良として視認される。
【００２６】
これに対し、本発明によれば、上述した現象の発生は抑制される。例えば、本発明にあっては、水系コーティング組成物によって微細な凹凸形状（101a、101b）を有する液膜101を形成し、かつ、凸部101aが、適用後、凹部101b方向に濡れ広がらないように工夫している。従って、液膜101において、乾燥時、隣接する２つの凸部101a同士が結合することが抑制される。よって、液膜101の有する微細な凹凸形状が、乾燥途中の液膜及び乾燥後の被膜に維持される。このように形成された被膜102が有する微細な凹凸形状はほとんど視認されることがないため、被膜102は良好な外観を有する。
【００２７】
本発明において、被膜102の厚さは、例えば１０ｎｍ以上１００ｎｍ以下であることが好ましく、５０ｎｍ程度であることがより好ましい。被膜の厚さが１０ｎｍ以上であることにより、被膜が光触媒を含む場合、光触媒の効果が十分に発揮される。被膜の厚さが１００ｎｍ以下であることにより、液膜101に厚さが厚い凸部101aが均一に形成された場合であっても、被膜の塗りムラが視認され難い。また、被膜の透明性に優れる。
【００２８】
本発明によるコーティング被膜の形成方法について、図４〜図６を参照しつつさらに説明する。図４（ａ）は、本発明によるコーティング被膜形成方法により形成された液膜の写真である。図４（ｂ）は、図４（ａ）に示す液膜が乾燥して形成された被膜の写真である。図５（ａ）は、本発明によるコーティング被膜形成方法により形成された別の液膜の写真である。図５（ｂ）は、図５（ａ）に示す液膜が乾燥して形成された被膜の写真である。図６（ａ）は、本発明に属さないコーティング被膜形成方法により形成された液膜の写真である。図６（ｂ）は、図６（ａ）に示す液膜が乾燥して形成された被膜の写真である。なお、写真中央に位置する黒いしるしは、写真撮影時のピント調整のためのしるしである。
【００２９】
図４（ａ）に示すように、液膜101は、その表面を観察した場合に、鱗状の微細な凹凸形状を有している。そして図４（ｂ）に示すように、この液膜101を乾燥させて形成した被膜102も、同様に鱗状の微細な凹凸形状を有している。すなわち、図４(a)(b)に示すように、本発明によるコーティング被膜の形成方法においては、液膜101に設けた微細な凹凸形状が維持された被膜102を形成することができる。鱗状の微細な凹凸を有する被膜102においては、塗りムラ等が視認されず、優れた外観を有している。
【００３０】
図５（ａ）に示すように、液膜101は、その表面を観察した場合に、網目状の微細な凹凸形状を有している。そして図５（ｂ）に示すように、この液膜101を乾燥させて形成した被膜102も、同様に網目状の微細な凹凸形状を有している。すなわち、図５(a)(b)に示すように、本発明によるコーティング被膜の形成方法においては、液膜101に設けた微細な凹凸形状が維持された被膜102を形成することができる。網目状の微細な凹凸を有する被膜102においても、塗りムラ等が視認されにくく、優れた外観を有している。
【００３１】
なお、図５に示す被膜102においては、隣接する凸部同士の一部が結合している場合もあるが、全体としては、液膜101の微細な凹凸形状が被膜102においても維持されており、被膜102は優れた外観を有している。また、図5に示す液膜101において、凸部101aが、例えば図４（ａ）に示す液膜101の場合と比べて大きいため、白っぽく見えている。この図５に示す凸部は、液膜101内に均一に配置されており、また凹部の厚さと凸部の厚さとの相対的な差が小さいため、被膜102においても塗りムラとして視認されにくい。
【００３２】
これに対して、図６（ａ）に示すように、液膜201は、その表面を観察した場合に、微細な凹凸形状を有しておらず、凹部の厚さと凸部の厚さとの相対的な差が大きい。また、液膜の厚い部分（凸部201a）が不規則に配置されている。そして図６（ｂ）に示すように、この液膜201を乾燥させて形成した被膜202には、例えば、液膜の凸部201aとは異なる位置に、大きな凸部202aが不規則に形成されている。図６(a)(b)を比べると、本発明に属さないコーティング被膜の形成方法において形成された場合には、液膜201が乾燥する際に、液の移動が生じてしまい、液膜201と被膜202とで、その表面の形状が変化してしまうことがわかる。また、この変化が均一ではなく不均一に生じるために、被膜202においては、塗りムラが視認されてしまう。
【００３３】
液膜の乾燥方法は自然乾燥でも良いし、加熱、気流、減圧等の方法で乾燥を促進しても良い。本発明において、液膜の乾燥時間は短い方が好ましい。より好ましい乾燥時間は概ね１０秒以上５分以内である。乾燥時間の下限を１０秒以上、つまり短過ぎない時間にすることにより、水系コーティング組成物を基材表面に適用している間に液膜が乾燥してしまうのを防ぐことが可能となり、その結果、液膜が有する微細な凹凸形状が維持されたままの均一または均質な被膜を形成することができる。さらにより好ましい乾燥時間は、概ね１０秒以上２分以内である。
【００３４】
次に、本発明によるコーティング被膜の形成方法に用いる水系コーティング組成物について説明する。
【００３５】
水系コーティング組成物
＜粘度＞
水系コーティング組成物の粘度は、例えば、当該組成物と組み合わせて用いられるスポンジローラーの性質に応じて適宜選択することができる。組合せの詳細については後述する。本発明の好ましい態様によれば、水系コーティング組成物の粘度は４．５ｍＰａ・ｓ以上である。水系コーティング組成物の粘度の下限を４．５ｍＰａ・ｓ以上、つまり粘度が小さくなり過ぎないように調整することにより、水系コーティング組成物からなる凸部101aが基材の表面に濡れ広がるのを抑制することができ、その結果、微細な凹凸形状を有する液膜101を形成することができる。また、被膜の形成（液膜の乾燥）工程において、凸部101aを形成する水系コーティング組成物の移動、すなわち凸部101aの流動を抑制することが可能となり、微細な凹凸形状を維持したまま液膜101を乾燥させることができる。その結果、被膜102に塗りムラ等の外観不良が視認されるのを抑制することができる。また、後述するように、例えば、気孔径が大きいスポンジローラーを用いる場合には、水系コーティング組成物の粘度を４０ｍＰａ・ｓ以上に大きくすることで、より確実に被膜に塗りムラ等が視認されることを抑制でき好ましい。
【００３６】
本発明の好ましい態様によれば、水系コーティング組成物の粘度は、３０００ｍＰａ・ｓよりも小さい。水系コーティング組成物の粘度の上限をこの範囲に調整することにより、水系コーティング組成物の塗装性の低下を抑制することができる。また、後述するように、例えば、気孔径が小さいスポンジローラーを用いる場合には、水系コーティング組成物の粘度を１０００ｍＰａ・ｓ以下、より好ましくは２００ｍＰａ・ｓ以下に小さくすることで、より確実に被膜に塗りムラ等が視認されることを抑制でき好ましい。水系コーティング組成物の粘度は、例えば、後述する増粘剤を用いて調整することができる。
【００３７】
水系コーティング組成物の粘度は、例えば、Ｂ型粘度計（例えば、東機産業（株）製、ＴＶ−１０）、または、レオメーター（例えば、Ｔｈｅｒｍｏ  Ｓｃｉｅｎｔｉｆｉｃ社製、ＨＡＡＫＥ  ＭＡＲＳII）を用いて測定することができる。Ｂ型粘度計の測定条件は、ローターの回転数を６ｒｐｍ、測定温度を２５℃とする。ローターは、試料の粘度が１００ｍＰａ・ｓ未満の場合はＬアダプターを、１００ｍＰａ・ｓ以上１０００ｍＰａ・ｓ未満の場合はＭ１ローターを、１０００ｍＰａ・ｓ以上５０００ｍＰａ・ｓ未満の場合はＭ２ローターを使用する。レオメーターの測定条件は、温度２５℃とする。センサーは、コーンプレート（φ６０ｍｍ、１°）を使用する。
【００３８】
＜表面張力＞
水系コーティング組成物の表面張力は、例えば、これと組み合わせて用いられるスポンジローラーの性質に応じて適宜選択することができる。組合せの詳細については後述する。本発明の好ましい態様によれば、水系コーティング組成物の表面張力は２５ｍＮ／ｍより大きく７２ｍＮ／ｍ以下である。水系コーティング組成物の表面張力の下限を２５ｍＮ／ｍより大きく、つまり表面張力が小さくなり過ぎないように調整することにより、水系コーティング組成物からなる凸部101aが基材の表面に濡れ広がるのを抑制することができ、その結果、微細な凹凸形状を有する液膜101を形成することができる。また、後述する被膜の形成（液膜の乾燥）工程において、液膜101が有する微細な凹凸形状に含まれる隣接する凸部101a同士が接触または結合するのを抑制することが可能となり、微細な凹凸形状を維持したまま液膜101を乾燥させることができる。その結果、被膜102に塗りムラ等の外観不良が視認されるのを抑制することができる。水系コーティング組成物の表面張力の上限を７２ｍＮ／ｍ以下に調整することにより、基材に対する水系コーティング組成物の濡れ性の低下、ひいては塗装性の低下を抑制することができる。また、後述するように、例えば、気孔径が大きいスポンジローラーを用いる場合には、水系コーティング組成物の表面張力を６０ｍＰａ・ｓ以上、より好ましくは７０ｍＰａ・ｓ以上にすることで、より確実に被膜に塗りムラ等が視認されることを抑制でき好ましい。水系コーティング組成物の表面張力は、例えば、後述する界面活性剤を用いて調整することができる。
【００３９】
水系コーティング組成物の表面張力は、公知の方法により測定することができる。測定方法としては、例えば、プレート法（Ｗｉｌｈｅｌｍｙ法）、リング法（ｄｕ  Ｎｏｕｙ法）、懸滴法、最大泡圧法等が挙げられる。本発明においては、水系コーティング組成物の表面張力は、最大泡圧法を用いて測定される。具体的な方法のひとつとして、最大泡圧法による表面張力測定装置である英弘精機製のＳＩＴＡ  ｔ６０を用い、気泡寿命３０〜２０，０００ｍｓで動的表面張力を測定し、２０，０００ｍｓのときの値を表面張力（静的表面張力に準ずる値）として記録する。
【００４０】
＜成分＞
本発明に用いられる水系コーティング組成物は、機能性粒子と、水を主として含む分散媒とを少なくとも含む。機能性粒子としては、光触媒粒子を好ましく用いることができる。
（光触媒粒子）
水系コーティング組成物に含まれる光触媒粒子は、好ましくは、アナターゼ型酸化チタン、ルチル型酸化チタン、ブルッカイト型酸化チタン、酸化亜鉛、酸化スズ、酸化ニオブ、チタン酸ストロンチウムから選ばれる少なくとも１種の光触媒粒子である。これらの中で、アナターゼ型酸化チタンは光触媒活性および親水化効果が高く、好適に用いることができる。これらの光触媒粒子として、窒素等の元素をドープしたり銅や鉄の化合物を表面に担持したりして可視光応答性を高めた光触媒粒子を利用することもできる。
【００４１】
光触媒粒子の粒子径は１ｎｍ以上５０ｎｍ以下の範囲が好適であり、５ｎｍ以上２０ｎｍ以下の範囲がより好適である。粒子径が１ｎｍ以上、より好ましくは５ｎｍ以上であることにより、光触媒活性と親水化性能を十分に発揮することができる。粒子径が５０ｎｍ以下、より好ましくは２０ｎｍ以下であることにより、可視光の散乱が起こりにくいため、透明性に優れた被膜を得ることができる。ここで、粒子径は、被膜の破断面を、走査型電子顕微鏡により２０万倍で観察した１００個の粒子の長さを測定した個数平均値として算出される。観察される粒子の形状が略円形の場合、粒子の長さとは粒子の直径を意味する。観察される粒子の形状が非円形の場合、粒子の長さは（（長径＋短径）／２）として略算出される。
【００４２】
光触媒粒子の濃度は、０．０５質量％以上５質量％以下の範囲が好適であり、０．１質量％以上１質量％以下の範囲がより好適である。この範囲で光触媒粒子を含むことにより、光触媒活性と親水化性能が十分に発揮できるとともに、被膜が厚くなりすぎることを防ぎ、良好な透明性を得ることができる。
【００４３】
（分散媒）
水系コーティング組成物に含まれる分散媒は水を主として含む。ここで、「水を主として含む分散媒」とは、水を６０質量％以上１００質量％以下、好適には水を８０質量％以上１００質量％以下含むものである。水と水以外の有機溶媒とを混合してなる混合溶媒を用いる場合、有機溶媒は水に可溶性のものが好適に利用できる。
【００４４】
水に可溶性の有機溶剤としては、メタノール、エタノール、１−プロパノール、２−プロパノール、１−ブタノール、２−ブタノール、ｔ−ブタノール、ペンタノール、ヘキサノール、シクロブタノール、シクロペンタノール、シクロヘキサノール、エチレングリコール、プロピレングリコール、グリセリン、メチルセロソルブ、エチルセロソルブ等が好ましく挙げられる。本発明においては、これらの群から選択される少なくとも１種の有機溶媒を使用することができる。
【００４５】
水系コーティング組成物は、固形分濃度が０．１質量％以上１０質量％以下となるように、前記分散媒を含有することが好ましい。このような範囲で分散媒を含むことにより、透明で外観に優れた被膜を得ることができる。
【００４６】
前記分散媒のｐＨは６以下または８以上であることが好ましい。この範囲のｐＨは、光触媒粒子または後述する無機酸化物微粒子の等電点から十分に離れているため、光触媒粒子または無機酸化物粒子が安定して分散することができる。その結果、凝集粒の生成を抑制することができ、透明で外観に優れた被膜を得ることができる。
【００４７】
（増粘剤）
本発明において、水系コーティング組成物は増粘剤を含んでいてもよい。増粘剤を含むことにより、水系コーティング組成物の粘度を所望の範囲に調整することができる。本発明において、コーティング組成物の粘度は５ｍＰａ・ｓよりも大きいことが好ましい。
【００４８】
本発明において、水系コーティング組成物に含まれる増粘剤としては、水に対する溶解性または分散性が極度に低い物質を除き、通常増粘剤として用いられる種々の物質を用いることができる。増粘剤の例としては、水溶性又は水分散性増粘剤が挙げられる。このような増粘剤を含むことにより、水系コーティング組成物を目的の粘度に調整することが可能となり、また凝集物を生じてコーティング被膜の外観が悪化するのを防止することができる。水溶性増粘剤の例としては、キサンタンガム、ウェランガム、アラビアガム、ローカストビーンガム、ダイユータンガム、グァーガム等の増粘多糖類、好ましくは、ウェランガム、ダイユータンガム等の主鎖にグルクロン酸および／またはラムノースを含む増粘多糖類；ポリアクリル酸、ポリアクリル酸ナトリウム、ポリビニルアルコール、ポリビニルピロリドン等の合成水溶性高分子；デキストリン、ペクチン、ゼラチン等の天然水溶性高分子；アルギン酸ナトリウム、アルギン酸アンモニウム等のアルギン酸誘導体、メチルセルロース、カルボキシメチルセルロース、ヒドロキシエチルセルロース等のセルロース誘導体が挙げられる。これらの水溶性増粘剤としては、サチアキサン（カーギル）（キサンタンガム）、ウェランガム（三晶(株)）（ウェランガム）、アラビックコール（三栄薬品貿易（株））（アラビアガム）、ゲニュガム（ＣＰケルコ）（ローカストビーンガム）、ケルコクリート（ＣＰケルコ）（ダイユータンガム）、メイプロドール（デュポン）（グァーガム）、アロン（東亞合成（株））（ポリアクリル酸ナトリウム）、ポリビニルピロリドン（日本触媒（株））（ポリビニルピロリドン）等の商品名で市販されているものを使用することができる。水分散性増粘剤の例としては、合成ヘクトライト、合成サポナイト等のスメクタイト系粘土鉱物が挙げられる。これらの水分散性増粘剤としては、ラポナイトＲＤ、ラポナイトＢ（ロックウッド）、ルーセンタイト（コープケミカル（株））、スメクトンＳＡ（クニミネ工業（株））等の商品名で市販されているものを使用することができる。これらの増粘剤は単独で使用しても良いし、二種類以上を混合して使用しても良い。
【００４９】
本発明において、増粘剤の添加量は、好ましくは、水系コーティング組成物の粘度を４．５ｍＰａ・ｓ以上に大きい値に調整可能な量であればよく、増粘剤の種類等を考慮しつつ適宜決定される。例えば、増粘剤として、ダイユータンガム（ケルコクリートＤＧ（ＣＰケルコ））を用いる場合、水系コーティング組成物の粘度を所望の範囲に調整するために、増粘剤の添加量は０．０１質量％以上０．２５質量％以下が好ましい。
【００５０】
（界面活性剤）
本発明において、水系コーティング組成物は界面活性剤を含んでいてもよい。界面活性剤を含むことにより、水系コーティング組成物の表面張力を所望の範囲に調整することができる。本発明の好ましい態様によれば、水系コーティング組成物の表面張力は、２５ｍＮ／ｍより大きく７２ｍＮ／ｍ以下の範囲である。
【００５１】
表面張力を所望の範囲に調整することにより、水系コーティング組成物の基材表面に対する濡れ性を向上させ、液膜101を基材表面に均一に形成することが可能となる。さらに、液膜101からの分散媒の蒸発が均一になり、液膜101が有する微細な凹凸形状を維持したまま被膜102を形成することが可能となる。本発明において用いられる界面活性剤は、分散媒の主成分である水への溶解度が高く、表面張力の低減効果が高い物質であることが好ましい。表面張力の低減効果が高い界面活性剤を用いることにより、ごく少量の添加で水系コーティング組成物の表面張力を所望の範囲に調整することができ、その結果、被膜102の耐久性を向上させることができる。また、界面活性剤は、泡が立ちにくい物質であることが好ましい。気泡を含む水系コーティング組成物を用いると、液膜101に気泡が生じ、その痕跡が被膜102に残るが、低泡性界面活性剤を用いることにより、残留気泡によるコーティング被膜の外観の悪化を防止することができる。このような界面活性剤の好ましい例として、アセチレンジオール系の界面活性剤や、ポリエーテル変性シリコーン系の界面活性剤が挙げられる。
【００５２】
本発明において、界面活性剤の添加量は、水系コーティング組成物の表面張力を３０ｍＮ／ｍ以上７２ｍＮ／ｍ以下の範囲に調整可能な量であればよく、界面活性剤の種類等を考慮しつつ適宜決定される。例えば、界面活性剤として、アセチレンジオール系の界面活性剤や、ポリエーテル変性シリコーン系の界面活性剤を用いる場合、水系コーティング組成物の表面張力を所望の範囲に調整するために、界面活性剤の添加量は０．０１質量％以上０．５質量％以下が好ましい。これにより、水系コーティング組成物の表面張力を低下させ過ぎることを防止することができ、その結果、微細な凹凸形状を有する液膜101およびコーティング被膜102を形成することができる。
【００５３】
（無機酸化物粒子）
本発明において、水系コーティング組成物は無機酸化物微粒子を含んでいてもよい。無機酸化物微粒子としては、バインダーとして機能するものであって透明な被膜を形成可能なものを好適に用いることができる。材料としては、例えば、酸化ケイ素、酸化アルミニウム、酸化ジルコニウム、酸化ハフニウム、酸化セリウム等から選ばれる少なくとも１種の、上記光触媒粒子とは異なる、酸化物の微粒子が好ましく挙げられる。これらの中で、酸化ケイ素の微粒子はバインダーとして優れているため、被膜の基材への密着性が強く、特に好ましい。
【００５４】
無機酸化物微粒子の粒子径は５０ｎｍ以下が好適である。粒子径がこの範囲であることにより、可視光の散乱が起こりにくく、透明性に優れた被膜を得ることができる。更に、粒子径が２０ｎｍ以下であると、バインダーとしての効果が高くなり、被膜の密着性に優れる。ここで、粒子径は、被膜の破断面を、走査型電子顕微鏡により２０万倍で観察した１００個の粒子の長さを測定した個数平均値として算出される。観察される粒子の形状が略円形の場合、粒子の長さとは粒子の直径を意味する。観察される粒子の形状が非円形の場合、粒子の長さは（（長径＋短径）／２）として略算出される。
【００５５】
無機酸化物微粒子の濃度は、０．０５質量％以上５質量％以下の範囲が好適であり、０．１質量％以上１質量％以下の範囲がより好適である。この範囲で無機酸化物粒子を含むことにより、バインダーとしての効果を十分に発揮できるとともに、被膜が厚くなりすぎることを防ぎ、良好な透明性を得ることができる。
【００５６】
水系コーティング組成物の基材への適用
＜適用手段＞
本発明の好ましい態様によれば、水系コーティング組成物は、例えば、ローラーを用いて基材に適用される。ローラーの材質は、スポンジであることが好ましい。
【００５７】
（スポンジローラー）
本発明において、スポンジローラーのスポンジは湿式スポンジであることが好ましい。湿式スポンジにあっては、例えば水溶性塩の微粒子（気孔生成剤）を練り込んだ原料樹脂を硬化させ、その後塩を洗い流すことにより多孔質構造が形成される。従って、湿式発砲では、小さい微粒子を用いることにより、気孔径の小さいスポンジを容易に形成することができる。これに対し、乾式スポンジにあっては、発泡剤または重合過程で発生するガスを利用して原料樹脂（例えばウレタン）を発泡させることにより多孔質構造が形成される。従って、乾式発砲では、気孔径の小さいスポンジを形成することは困難である。
【００５８】
連続気孔
本発明の好ましい態様によれば、スポンジローラーは連続気孔を有する。連続気孔とは、隣接する気孔同士の少なくとも一部がつながっている状態を指す。ここで、隣接するとは、２次元だけでなく３次元的に隣り合って接して設けられる態様を言う。
【００５９】
平均気孔径
本発明の好ましい態様によれば、適用する水系コーティング組成物の粘度、表面張力等の液性状などにもよるが、スポンジローラーが有する連続気孔の平均気孔径は、例えば、３０μｍ以上２００μｍ以下である。より好ましくは１５０μｍ以下、さらにより好ましくは１００μｍ未満、特に好ましくは５０μｍ以下である。スポンジローラーの平均気孔径が小さく、この範囲にあることで、微細な凹凸形状を有する液膜101を形成することができる。平均気孔径とは、連続気孔を構成する個々の気孔の径の平均径をいう。平均気孔径は、例えば以下の方法により測定される。即ち、１００倍の倍率でスポンジローラーの走査電子顕微鏡写真を撮影し、走査電子顕微鏡画像の対角に長さ（ｌ）の線を２本引き、それぞれの線を横切る気孔数（ｎ）を数える。平均気孔径（μｍ）を、２ｌ／ｎとして算出する。
【００６０】
本発明において、水系コーティング組成物の粘度が高い場合には、例えば気孔径が大きいスポンジローラーを用いることが好ましい。逆に、水系コーティング組成物の粘度が低い場合には、気孔径が小さいスポンジローラーを用いることが好ましい。このように、組成物とスポンジローラーとの組合せをうまく工夫することで、微細な凹凸形状を有する均一または均質な液膜及び被膜を形成することができる。
【００６１】
本発明において、気孔径が大きいスポンジローラーを用いる場合には、例えば表面張力が大きい水系コーティング組成物を用いることが好ましい。逆に、気孔径が小さいスポンジローラーを用いる場合には、表面張力が小さい水系コーティング組成物を用いることが好ましい。
【００６２】
なお、スポンジローラーと組み合わせる水性コーティング組成物の性状（粘度、表面張力など）や、スポンジローラーの気孔径だけでなく、後述するスポンジローラーのバブルポイント径、エタノール透過時間も合わせて考慮することが好ましい。
【００６３】
エタノール透過時間
本発明の好ましい態様によれば、スポンジローラーのエタノール透過時間が２７秒以上２６１秒以下である。エタノール透過時間はスポンジローラーの性能の一指標であり、例えば、スポンジローラーの吸水性能を表している。エタノール透過時間は、例えば以下の方法により測定される。即ち、内径17.4mmのガラス管を垂直に設置し、その下端部に直径6.8mmの穴の空いた板をガラス管の断面と穴が同心円となるように取り付ける。更に、厚さ2mmにカットしたスポンジを板の穴を塞ぐように密着させる。ガラス管に深さ100mm（23.7ml）のエタノールを注ぎ、スポンジを通して完全に排出されるまでの時間を計測する。本発明において、スポンジローラーのエタノール透過時間は、より好ましくは７０秒以上２６１秒以下、さらにより好ましくは１５０秒以上２６１秒以下である。
【００６４】
バブルポイント径
本発明の好ましい態様によれば、スポンジローラーのバブルポイント径は、例えば、４２μｍ以下である。バブルポイント径はスポンジローラーの性能の一指標であり、例えば、スポンジローラーの吸水性能を表している。バブルポイント径とは、ＡＳＴＭ  Ｆ３１６−０３およびＪＩＳ  Ｋ  ３８３２に規定される手法（バブルポイント法）により測定される最大気孔径である。即ち、スポンジを試験液に浸漬して下側から空気の圧力を上げていき、ある圧力に達した時に最初に最大孔径の孔から気泡が発生する。この時の圧力（Ｐ：バブルポイント圧）を用いて、下記式から最大孔径（Ｄ）が求められる。試験液としては例えばエタノールを用いることができる。本発明において、スポンジローラーのバブルポイント径は、より好ましくは２６μｍ以下、さらにより好ましくは１６．５μｍ以下である。
Ｄ＝４γｃｏｓθ／Ｐ
（式中、Ｄ：最大気孔径（ｍ）、γ：試験液の表面張力（Ｎ／ｍ）、θ：スポンジと試験液の接触角（ｒａｄ）、Ｐ：バブルポイント圧（Ｐａ）を表す）
【００６５】
吸水速度
本発明の好ましい態様によれば、スポンジローラーの吸水速度が１分以下である。吸水速度はスポンジローラーの性能の一指標である。吸水速度は、例えばJIS L1907「繊維製品の吸水性試験方法」7.1.1滴下法を参考に測定される。即ち、水滴（0.04mL）1滴を10mmの高さから試験片の表面に滴下し、水滴が試験片の表面に達したときから、試験片が水滴を吸収するにつれて鏡面反射が消え、湿潤だけが残った状態までの時間を計測する。尚、JIS L1907では、200mm×200mmの試験片を用いる測定が規定されているが、本明細書では、試験片としてローラーの円柱状の外周面を用いる。本発明において、スポンジローラーの吸水速度は、好ましくは３０秒以下、より好ましくは５秒以下、さらにより好ましくは１秒以下である。
【００６６】
本発明の好ましい態様によれば、スポンジローラーは、連続気孔、平均気孔径、バブルポイント径、エタノール透過時間、および吸水速度からなる群から選択される少なくとも１つ以上の性能を有するものである。本発明のより好ましい態様によれば、スポンジローラーは、連続気孔を有し、さらに平均気孔径、バブルポイント径、エタノール透過時間、および吸水速度からなる群から選択される少なくとも１つ以上の性能を有する吸液性に優れたものである。このような性能を有するスポンジローラーを用いることにより、微細な凹凸形状を有する液膜101をより確実に形成することができる。例えば、スポンジローラーは、連続気孔を有し、その平均気孔径が３０μｍ以上２００μｍ以下、好ましくは３０μｍ以上１５０μｍ以下であり、かつエタノール透過時間が２７秒以上２６１秒以下であるものであることが好ましい。
【００６７】
また、スポンジローラーは、連続気孔を有し、その気孔径が３０μｍ以上１００μｍ以下であることが好ましい。また、スポンジローラーは、連続気孔を有し、その気孔径が３０μｍ以上５０μｍ以下、かつ、バブルポイント径が１６．５μｍ以下、であるものであることが好ましい。
【００６８】
本発明において用いられる水系コーティング組成物とスポンジローラーの好ましい組合せは、例えば、粘度が４．５ｍＰａ・ｓ以上３０００ｍＰａ・ｓ未満である水系コーティング組成物と、連続気孔を有し、平均気孔径が３０μｍ以上１５０μｍ以下であり、エタノール透過時間が２７秒以上２６１秒以下であるスポンジローラーとの組合せである。
【００６９】
本発明において用いられる水系コーティング組成物とスポンジローラーの好ましい組合せは、例えば、表面張力が２５ｍＮ／ｍより大きく７２ｍＮ／ｍ以下である水系コーティング組成物と、連続気孔を有し、平均気孔径が３０μm以上１５０μｍ以下であり、エタノール透過時間が２７秒以上２６１秒以下であるスポンジローラーとの組合せである。
【００７０】
本発明において用いられる水系コーティング組成物とスポンジローラーの好ましい組合せは、例えば、表面張力が６０ｍＮ／ｍ以上である水系コーティング組成物と、連続気孔を有し、平均気孔径が１５０μｍより大きく、エタノール透過時間が２７秒以上２６１秒以下であるスポンジローラーとの組合せである。
【００７１】
＜適用量＞
本発明の好ましい態様によれば、液膜形成工程において、基材の表面に適用される水系コーティング組成物の１回あたりの適用量は、用いられるスポンジローラー及び水系コーティング組成物の表面張力、粘度等にもよるが、２ｇ／ｍ２以上１５ｇ／ｍ２以下である。１回あたりの適用量をこの範囲とすることにより、微細な凹凸形状を有する液膜101を形成することができる。１回あたりの適用量の下限を２ｇ／ｍ２以上とすることにより、基材表面全体に水系コーティング組成物を行きわたらせることができ、かすれを生ずることなく、均一に適用することができる。１回あたりの適用量の上限を１５ｇ／ｍ２以下とすることにより、液溜り、すなわち大きな凸部201aを有する液膜201が形成されるのを抑制することができる。つまり、液膜形成時に、凸部から凹部への液の移動を抑制することができ、その結果、隣接する凸部同士が接触または結合してしまうのを抑制することができる。その結果、被膜に、塗りムラとして視認される大きな凸部202aが形成されることがなく、外観不良が視認されない良好な被膜102を形成することができる。より好ましい１回あたりの適用量は、３ｇ／ｍ２以上１０ｇ／ｍ２以下であり、さらにより好ましい１回あたりの適用量は５ｇ／ｍ２以上７ｇ／ｍ２以下である。例えば、気孔径が大きいスポンジローラーを用い、粘度が高い水系コーティング組成物を適用する場合には、塗着量を１０ｇ／ｍ２よりも小さくすることが好ましい。
【００７２】
本発明において、例えば、粘度が４０ｍＰａ・ｓ以上の水系コーティング組成物と、連続気孔を有し、平均気孔径が１５０μmより大きく、エタノール透過時間が２７秒以上２６１秒以下のスポンジローラーとの組合せを用い、かつ、水系コーティング組成物の１回あたりの適用量を１０ｇ／ｍ２以下としてコーティング被膜を形成することが好ましい。
【００７３】
＜適用方法＞
本発明の好ましい態様によれば、図３に示すように、スポンジローラー10を回転させながら水系コーティング組成物を基材の表面に適用して液膜101を形成する。これにより、ローラー面が基材表面に対して滑らないように水系コーティング組成物を適用することができる。微細な凹凸（101aおよび101b）は、スポンジの気孔に起因して形成されるが、ストップローラーのように、ローラーの回転を止めて水系コーティング組成物を適用した場合、基材表面に形成された凹凸が、ローラーの移動によって引き伸ばされてしまい、これが筋状の塗りムラとして視認されてしまう。ローラーを回転させることにより、スポンジローラーの上述した各種性能に起因して、水系コーティング組成物の染み出し（図３の矢印Ａｏｕｔ）と、既に基材表面に適用された余分な水系コーティング組成物の吸い取り（図３の矢印Ａｉｎ）とを適切なバランスで行うことができ、微細な凹凸形状を有する液膜101を形成することができる。
【００７４】
基材
本発明において、水系コーティング組成物を適用可能な好ましい基材としては、ガラス、タイル等窯業系無機材料、ＰＭＭＡ、ポリカーボネート等樹脂材料、金属材料、およびそれらの基材表面に形成された有機塗装面が挙げられる。
【００７５】
＜基材の前処理＞
本発明において、水系コーティング組成物のハジキによる製膜不良を防止する目的で、例えばセリ粉洗浄などの方法で基材を予め洗浄してもよい。なお、基材表面の濡れ性を確保するための十分な洗浄は必ずしも必要でない。
【実施例】
【００７６】
水系コーティング組成物の調製
＜原材料＞
・光触媒粒子１：アナターゼ型酸化チタン微粒子を含む弱塩基性の水分散液、粒子径２０ｎｍ
・光触媒粒子２：アナターゼ型酸化チタン微粒子を含む弱塩基性の水分散液、粒子径30〜60ｎｍ
・無機酸化物粒子１：シリカ微粒子を含む塩基性の水分散液、粒子径8〜11ｎｍ
・無機酸化物粒子２：シリカ微粒子を含む塩基性の水分散液、粒子径４〜６ｎｍ
・界面活性剤１
・界面活性剤２
・界面活性剤３
・増粘剤１：ダイユータンガム
【００７７】
表１に示す種類の光触媒粒子、無機酸化物粒子、界面活性剤、増粘剤および水を、表１に示す濃度（質量％）で含む水系コーティング組成物１〜１１を調製した。
【００７８】
【表１】
2017064642.tif 000003
【００７９】
水系コーティング組成物１〜１１の表面張力および粘度は表２に示すとおりであった。表面張力は以下のように測定した。最大泡圧法による表面張力測定装置であるＳＩＴＡ  ｔ６０（英弘精機製）を用い、気泡寿命３０〜２０，０００ｍｓで動的表面張力を測定し、２０，０００ｍｓのときの値を表面張力（静的表面張力に準ずる値）とした。粘度は、Ｂ型粘度計（東機産業（株）製、ＴＶ−１０）またはレオメーター（Ｔｈｅｒｍｏ  Ｓｃｉｅｎｔｉｆｉｃ社製、ＨＡＡＫＥ  ＭＡＲＳII）を用いて測定した。Ｂ型粘度計では、回転数６ｒｐｍ、温度２５℃の条件とした。測定の際に使用したローターは、試料の粘度が１００ｍＰａ・ｓ未満の場合はＬアダプターを、１００ｍＰａ・ｓ以上１０００ｍＰａ・ｓ未満の場合はＭ１ローターを、１０００ｍＰａ・ｓ以上５０００ｍＰａ・ｓ未満の場合はＭ２ローターを使用した。レオメーターでは、温度２５℃の条件とし、センサーはコーンプレート（φ６０ｍｍ、１°）を使用した。
【００８０】
【表２】
2017064642.tif 000004
【００８１】
コーティング被膜の形成
＜基材の用意＞
以下の試験１〜試験７では、基材としてソーダライムガラス（200×200×2t（mm））を用意した。次いで、酸化セリウム粉を含む研磨剤でガラス表面を洗浄し、ガラス表面を親水性にした。その後、ガラス表面をイオン交換水でよくすすぎ、自然乾燥させた。試験８では、基材として外壁材の有機塗装体を用いた。
【００８２】
（試験１）各種スポンジローラーを用いた試験
＜各種ローラー＞
使用したローラー１〜９の材質、製法、物性（平均気孔径、バブルポイント径、エタノール透過時間、および吸水速度）を表３に示す。
【００８３】
平均気孔径は、以下のように求めた。１００倍の倍率でスポンジローラーの走査電子顕微鏡写真を撮影し、走査電子顕微鏡画像の対角に長さ（ｌ）の線を２本引き、それぞれの線を横切る気孔数（ｎ）を数えた。平均気孔径（μｍ）を、２ｌ／ｎとして算出した。
【００８４】
バブルポイント径は、ＡＳＴＭ  Ｆ３１６−０３およびＪＩＳ  Ｋ  ３８３２に規定されるバブルポイント法に従い、以下のように求めた。スポンジを試験液に浸漬して下側から空気の圧力を上げていき、最初に気泡が発生した孔の直径を最大気孔径とした。この時の圧力（Ｐ：バブルポイント圧）を用いて、下記式から最大気孔径（Ｄ）を求めた。試験液としてエタノールを用いた。
Ｄ＝４γｃｏｓθ／Ｐ
（式中、Ｄ：最大気孔径（ｍ）、γ：試験液の表面張力（Ｎ／ｍ）、θ：スポンジと試験液の接触角（ｒａｄ）、Ｐ：バブルポイント圧（Ｐａ）を表す）
【００８５】
エタノール透過時間は、以下のように求めた。内径17.4mmのガラス管を垂直に設置し、その下端部に直径6.8mmの穴の空いた板をガラス管の断面と穴が同心円となるように取り付けた。更に、厚さ2mmにカットしたスポンジを板の穴を塞ぐように密着させ、ガラス管に深さ100mm（23.7ml）のエタノールを注ぎ、スポンジを通して完全に排出されるまでの時間を計測した。
【００８６】
吸水速度は、JIS L1907「繊維製品の吸水性試験方法」7.1.1滴下法を参考に以下のように求めた。水滴（0.04mL）1滴を10mmの高さから試験片の表面に滴下し、水滴が試験片の表面に達したときから、試験片が水滴を吸収するにつれて鏡面反射が消え、湿潤だけが残った状態までの時間を計測した。試験片としてローラーの円柱状の外周面を用いた。吸水が瞬時に確認されたローラーについては、上記試験のスローモーションビデオを撮影し吸水速度を計測した。
【００８７】
【表３】
2017064642.tif 000005
【００８８】
＜液膜の形成＞
表３に記載の平均気孔径などが異なる各種のスポンジローラーを用いて、１回あたりの塗着量（ｇ／ｍ2）を表４に示す量とし、同一の水系コーティング組成物１を基材の表面に塗付して試料１〜１０の液膜（液膜１〜１０）を形成した。液膜９のみ、ローラーを回転させずに形成した。
【００８９】
＜被膜の形成＞
液膜１〜１０が形成された基材を水平に静置し、十分に乾燥するまで自然乾燥させて試料１〜１０の被膜（被膜１〜１０）を形成した。
【００９０】
評価
外観評価
各種ローラーを用いて形成した被膜の外観を写真撮影により観察した。外観が非常に優れたものをＡ、外観が優れたものをＢ、やや外観に劣るが実用上許容できるものをＣ、外観不良をＤと判定した。
【００９１】
平均気孔径が３０μｍのローラー１を用いて形成された試料１の液膜１は微細な凹凸形状(鱗状)を有していた。被膜１の形状を写真撮影して観察したところ、被膜１は、液膜１が有する微細な凹凸形状を維持したまま微細な凹凸形状(鱗状)を有しており、外観は非常に良好であり、外観判定はＡであった。被膜１の画像を図７に示す。なお、前述の図４（ａ）が試料１の液膜１、前述の図４（ｂ）が試料１の被膜１に、それぞれ対応している。また、試料１においては、液膜は１０秒程度で速やかに乾燥した。
【００９２】
平均気孔径が５０μｍのローラー２を用いて形成された試料２の液膜２は微細な凹凸形状(鱗状)を有していた。被膜２の形状を写真撮影して観察したところ、被膜２は、液膜２が有する微細な凹凸形状を維持したまま微細な凹凸形状(鱗状)を有しており、外観は非常に良好であり、外観判定はＡであった。被膜２の画像を図８に示す。試料２においても、液膜は１０秒程度で速やかに乾燥した。
【００９３】
平均気孔径が８０μｍのローラー３を用いて形成された試料３の液膜３は微細な凹凸形状(細かい網目状)を有していた。被膜３の形状を写真撮影して観察したところ、被膜３は、液膜３が有する微細な凹凸形状を維持したまま微細な凹凸形状(細かい網目状)を有しており、外観は良好であり、外観判定はＢであった。被膜３の画像を図９に示す。試料３においては、液膜は速やかに乾燥した。
【００９４】
平均気孔径が１５０μｍのローラー４を用いて形成された試料４の液膜４は微細な凹凸形状(細かい網目状)を有していた。被膜４の形状を写真撮影して観察したところ、被膜４は、液膜４が有する微細な凹凸形状(細かい網目状)を構成する凸部が一部流動し、その結果液膜４の微細な凹凸形状(細かい網目状)が一部維持されなかったが、凸部が全体に均一に配置されていた。被膜４においては、塗りムラが視認され難く、外観は実用上許容可能なものであり、外観判定はＣであった。被膜４の画像を図１０に示す。また、試料４においては、液膜の流動した部分の乾燥に少し時間を要した。乾燥時間は１、２分程度であった。
【００９５】
平均気孔径が２００μｍのローラー５を用いて形成された試料５の液膜５は大きな凸部を含む網目状の形状を有していた。被膜５の形状を写真撮影して観察したところ、被膜５は、液膜５が有する大きな凸部を含む網目状の形状が維持されていなかった。被膜５においては、塗りムラが視認され、外観は不良であり、外観判定はＤであった。被膜５の画像を図１１に示す。なお、前述の図６（ａ）が試料５の液膜５、前述の図６（ｂ）が試料５の被膜５に、それぞれ対応している。また、試料５においては、液膜５の大きな凸部が乾燥し難かった。液膜５の乾燥には、５分程度の時間を要した。コーティング組成物の粘度や表面張力を工夫する、例えばコーティング組成物１の粘度を上げることで、ローラー５を用いた場合であっても良好な被膜を構成することは可能である。
【００９６】
平均気孔径が５０μｍの低密度オレフィンタイプのローラー６を用いて形成された試料６の液膜６は、鱗状の形状と網目状の形状とを有していた。被膜６の形状を写真撮影して観察したところ、被膜６は、液膜６が有する鱗状の形状と網目状の形状とを維持しており、外観は良好であり、外観判定はＢであった。被膜６の画像を図１２に示す。試料６においては、液膜は速やかに乾燥した。
【００９７】
平均気孔径が２００μｍの低密度オレフィンタイプのローラー７を用いて形成された試料７の液膜７は、大きな凸部を含む網目状の形状を有していた。被膜７の形状を写真撮影して観察したところ、液膜７が有する大きな凸部を含む網目状の形状が維持されていなかった。被膜７においては、塗りムラが視認され、外観は不良であり、外観判定はＤであった。被膜７の画像を図１３に示す。試料７においては、液膜の乾燥に５分程度の時間を要した。
【００９８】
材質がウールのローラー８を用いて形成された試料８の液膜８は大きな凸部（例えば、図２（ｂ）の201a）を含んでいた。被膜８の形状を写真撮影して観察したところ、被膜８は、液膜８に含まれる大きな凸部を反映した大きな凸部（例えば、図２（ｂ）の202a）、あるいは液膜８に含まれる大きな凸部同士が乾燥時に結合して形成された新たな大きな凸部を含んでいた。また、これら大きな凸部の厚さ、直径もまちまちであり、また被膜中の配置も不均一であった。被膜８においては、塗りムラがはっきりと視認され、外観は不良であり、外観判定はＤであった。被膜８の画像を図１４に示す。試料８においては、液膜の乾燥に５分程度の時間を要した。
【００９９】
材質がウールのローラー８を回転させずに用いて形成された試料９の液膜９は大きな凸部（例えば、図２（ｂ）の201a）を含み、これが筋状に形成されていた。被膜９の形状を写真撮影して観察したところ、被膜９は、液膜９に含まれる筋状に形成された大きな凸部を反映した大きな凸部（例えば、図２（ｂ）の202a）を含み、これが筋状に形成されていた。被膜９においては、この筋がはっきりと視認され、外観は不良であり、外観判定はＤであった。被膜９の画像を図１５に示す。試料９においては、液膜の乾燥に５分程度の時間を要した。
【０１００】
材質が乾式スポンジで、平均気孔径が５００μｍのローラー９を用いて形成された試料１０の液膜１０は大きな凸部（例えば、図２（ｂ）の201a）を含んでいた。被膜１０の形状を写真撮影して観察したところ、被膜１０にも、大きな凸部（例えば、図２（ｂ）の202a）、あるいは液膜１０に含まれる大きな凸部同士が乾燥時に結合して形成された新たな大きな凸部が含まれていた。被膜１０においては、これら大きな凸部が塗りムラとしてはっきりと視認され、外観は不良であり、外観判定はＤであった。被膜１０の画像を図１６に示す。試料１０においては、液膜の乾燥に５分程度の時間を要した。
【０１０１】
（試験２）表面張力が低いコーティング組成物と気孔径が小さなスポンジローラーの組合せ
＜液膜の形成＞
表４に示すように、平均気孔径が５０μｍと小さいローラー２を用いて、試料１１の液膜１１を形成した。１回あたりの塗着量を７．７５ｇ／ｍ2とした。これは、同じくローラー２を用いた試料２の塗着量とほぼ同じ量である。一方で、試料１１においては、試料２で用いた水系コーティング組成物１よりも表面張力が３０ｍＮ/ｍと小さい水系コーティング組成物４を用いている。
【０１０２】
＜被膜の形成＞
液膜１１が形成された基材を水平に静置し、十分に乾燥するまで自然乾燥させて被膜１１を形成した。
【０１０３】
評価
外観評価
表面張力が５８ｍＮ/ｍと高い水系コーティング組成物１を用いた液膜２は、鱗状の凹凸形状を有していた。一方で、表面張力が３０ｍＮ/ｍと低い水系コーティング組成物４を用いた液膜１１は、鱗状ではなく、細かい網目状の凹凸形状を有していた。これは、用いた水系コーティング組成物４の表面張力が低いため、凹凸形状が鱗状とはならず、濡れ広がったためと考えられる。つまり、液膜１１が適用直後に有していた微細な凹凸が乾燥時に少し移動したことが確認された。被膜１１の形状を写真撮影して観察した。被膜１１の画像を図１７に示す。被膜１１においては、細かい網目状の凹凸が均一に設けられており、塗りムラは視認されなかった。被膜１１の外観は実用上許容可能であり、外観判定はＣであった。この試料１１において、液膜１１の乾燥には、液膜２の乾燥時間よりも長い時間を要した。
【０１０４】
（試験３）粘度が高いコーティング組成物と気孔径が大きなスポンジローラーの組合せ
＜液膜の形成＞
表４に示すように、平均気孔径が２００μｍと大きいローラー５を用いて、試料１２の液膜１２を形成した。１回あたりの塗着量を６．３５ｇ／ｍ2とした。これは、同じくローラー５を用いた試料５の塗着量とほぼ同じ量である。一方で、試料１２においては、試料５で用いた水系コーティング組成物１よりも粘度が大きい水系コーティング組成物３を用いている。
【０１０５】
＜被膜の形成＞
液膜１２が形成された基材を水平に静置し、十分に乾燥するまで自然乾燥させて被膜１２を形成した。
【０１０６】
評価
外観評価
液膜１２は細かい網目状の微細な凹凸形状を有していた。被膜１２の形状を写真撮影して観察した。被膜１２の画像を図１８に示す。図１１に示したように、平均気孔径が大きいローラー５と、粘度が７．４ｍＮ/ｍと低い、すなわちレベリング性に優れたコーティング組成物１とを組合せた場合（試料５）には、液膜５の凹凸形状が乾燥時に維持されず、被膜５には塗りムラが観察された。これに対して、粘度が４５ｍＮ/ｍと比較的大きい水系コーティング組成物３を用いた試料１２では、平均気孔径が大きいローラー５と組み合わせても、細かい網目形状を有する視認性が良好な被膜１２が形成されることが確認された。被膜１２の外観は良好であり、外観判定はＢであった。試料１２においては、液膜は速やかに乾燥した。
【０１０７】
（試験４）重ね塗りの試験
＜液膜の形成＞
表４に示すように、平均気孔径が３０μｍのローラー１を用いて、基材の表面に３回塗付（重ね塗り）して試料１３の液膜１３を形成した。具体的には、１回目の塗付により１回目の液膜を形成し、これを乾燥させて１回目の被膜を形成した。その後、２回目の塗付により１回目の被膜の上に２回目の液膜を形成し、これを乾燥させて２回目の被膜を形成した。その後、３回目の塗付により２回目の被膜の上に３回目の液膜を形成した（液膜１３）。１回あたりの塗着量は、４〜５ｇ／ｍ2とした。これは、同じくローラー１を用いた試料１の1回あたりの塗着量とほぼ同じ量である。なお、試料１３で用いた水系コーティング組成物２の表面張力及び粘度は、試料１で用いた水系コーティング組成物１の表面張力及び粘度とほぼ同じである。
【０１０８】
＜被膜の形成＞
上記のとおり、１回の塗付毎に液膜が形成された基材を水平に静置し、十分に乾燥するまで自然乾燥させる工程を３回繰り返して被膜１３を形成した。試料１３においては、液膜は１回の塗付毎に、１０秒程度で速やかに乾燥した。
【０１０９】
評価
外観評価
液膜１３においては、１回目から３回目いずれの液膜も鱗状の微細な凹凸形状を有していた。被膜１３の形状を写真撮影して観察した。被膜１３の画像を図１９に示す。３回塗り重ねて形成した被膜１３の形状は鱗状であることが確認された。つまり、１回目の被膜が有する鱗状は２回目の被膜を形成した後も消失せず維持され、同様に、２回目の被膜が有する鱗状も３回目の被膜を形成した後も消失せず維持され、その結果、３回重ね塗りをしても１回目および２回目の微細な凹凸形状が重ねられた鱗状の被膜１３が形成されることが確認された。被膜１３においては、塗りムラは視認されず、外観は非常に良好であり、外観判定はＡであった。
【０１１０】
【表４】
2017064642.tif 000006
【０１１１】
（試験５）水系コーティング組成物の表面張力を変化させた試験
表面張力を変化させたコーティング組成物５〜８について、気孔径が３０μｍのローラー１と、気孔径が２００μｍのローラー５と、を用いて試験を行った。
＜液膜の形成＞
表５に示すように、平均気孔径が３０μｍのローラー１を用いて、試料１４〜１７の液膜を形成した。また、平均気孔径が２００μｍのローラー５を用いて、試料１８〜２１の液膜を形成した。試料１４〜１７については、塗着量を８〜１１ｇ／ｍ2とした。試料１８〜２１については、塗着量を４〜９ｇ／ｍ2とした。
【０１１２】
＜被膜の形成＞
液膜１４〜２１が形成された基材を水平に静置し、試験１と同様に自然乾燥させて被膜１４〜２１を形成した。
【０１１３】
評価
外観評価
被膜１４〜２１の状態を目視により観察した。平均気孔径が３０μｍのローラー１を用いたときは、塗付する水系コーティング組成物の表面張力が２９〜７２ｍＮ/ｍと広い範囲に及ぶ場合であっても、被膜１４〜１７の外観は非常に良好であるか、良好であることが確認された。具体的には、水系コーティング組成物の表面張力が４８ｍＮ/ｍ以上に大きい場合には、塗りムラがなく、外観が非常に良好な被膜１４〜１６が形成された。これらの被膜においては、外観判定はＡであった。水系コーティング組成物の表面張力が２９ｍＮ/ｍと小さい場合であっても、微細な網目模様を有し、外観が良好な被膜１７が形成された。被膜１７においては、外観判定はＢであった。
【０１１４】
一方、平均気孔径が２００μｍのローラー５を用いたときは、試料１８のように、水系コーティング組成物の表面張力が７２ｍＮ／ｍと大きい場合には、鱗状の模様を有する被膜１８が形成されることが確認された。一方、試料１９〜２１のように、表面張力が５４ｍＮ／ｍ以下の場合には、塗リムラやタレ等の不具合が生じた。
【０１１５】
【表５】
2017064642.tif 000007
【０１１６】
（試験６）水系コーティング組成物の粘度を変化させた試験
粘度を変化させたコーティング組成物６、９〜１１について、気孔径が３０μｍのローラー１と、気孔径が２００μｍのローラー５と、を用いて試験を行った。
【０１１７】
＜液膜の形成＞
表６に示すように、平均気孔径が３０μｍのローラー１を用いて、試料１５、２２、２４および２６の液膜を形成した。また、平均気孔径が２００μｍのローラー５を用いて、試料１９、２３、２５および２７の液膜を形成した。試料１５、２２、２４および２６については、塗着量を６〜１４ｇ／ｍ2とした。試料１９、２３、２５および２７については、塗着量を２〜５ｇ／ｍ2とした。
【０１１８】
＜被膜の形成＞
液膜１５、１９、２２〜２７が形成された基材を水平に静置し、試験１と同様に自然乾燥させて被膜１５、１９、２２〜２７を形成した。
【０１１９】
評価
外観評価
被膜１５、１９、２２〜２７の状態を目視により観察した。平均気孔径が３０μｍのローラー１を用いたときは、塗付する水系コーティング組成物の粘度が５．４〜２０７９ｍＰａ・ｓと広い範囲に及ぶ場合であっても、被膜１５、２２、２４および２６の外観は不良と評価されるものはなかった。具体的には、水系コーティング組成物の粘度が１８５ｍＰａ・ｓ以下の場合には、塗りムラがなく、外観が非常に良好な被膜１５、２２が形成された。これらの被膜の外観判定はＡであった。また、水系コーティング組成物の粘度が６８４ｍＰａ・ｓと大きい場合にも、鱗状の塗装痕を有し、外観が良好な被膜２４が形成された。被膜２４においては、外観判定はＢであった。一方、水系コーティング組成物の粘度が２０７９ｍＰａ・ｓと大きい被膜２６では、斑点状の塗りムラがわずかに視認された。ただし、被膜２６で視認された塗りムラはわずかであり、外観は実用上許容可能なものであった。被膜２６においては、外観判定はＣであった。
【０１２０】
一方、平均気孔径が２００μｍのローラー５を用いたときは、水系コーティング組成物の粘度が５．４ｍＰａ・ｓと小さい被膜１９では、塗りムラやタレ等の不具合が生じた。被膜１９の外観は、不良であり、外観判定はＤであった。また、ローラー５を用いた場合であっても、水系コーティング組成物の粘度が１８５ｍＰａ・ｓ以上に大きい被膜２３、２５、２７においては、総じて微細な網目模様を有していた。被膜２３、２５、２７においては、外観が良好であり、外観判定はＢであった。
【０１２１】
【表６】
2017064642.tif 000008
【０１２２】
（試験７）塗着量を変化させた試験
平均気孔径が３０μｍのローラー１と、平均気孔径が２００μｍのローラー５と、を用い、水系コーティング組成物９の塗着量を変化させた試験を行った。
【０１２３】
＜液膜の形成＞
表７に示すように、平均気孔径が３０μｍのローラー１を用いて、１回あたりの塗着量（ｇ／ｍ2）を変化させ、水系コーティング組成物９を基材の表面に塗付して試料２２および２８の液膜を形成した。また、平均気孔径が２００μｍのローラー５を用いて、１回あたりの塗着量（ｇ／ｍ2）を変化させ、試料２２および２８と同一の水系コーティング組成物９を基材の表面に塗付して試料２３、２９、３０および３１の液膜を形成した。
【０１２４】
＜被膜の形成＞
液膜２２、２３、２８〜３１が形成された基材を水平に静置し、試験１と同様に自然乾燥させて被膜２２、２３、２８〜３１を形成した。
【０１２５】
評価
外観評価
被膜２２、２３、２８〜３１の状態を目視により観察した。平均気孔径が３０μｍのローラー１を用いた試料２２、２８では、いずれも、塗りムラがなく、外観が非常に良好な被膜２２、２８が形成された。これらの被膜の外観判定はＡであった。
【０１２６】
一方、平均気孔径が２００μｍのローラー５を用いたときは、塗着量が５．９ｇ／ｍ2以下の試料２３、２９において、微細な網目模様を有していた。これら被膜２３、２９においては、外観が良好であり、外観判定はＢであった。また、塗着量が１０．１ｇ／ｍ2の試料３０では、大きな網目状の塗りムラが目立った。被膜３０においては、外観が悪く、外観判定はＤであった。また、塗着量が１１．４５ｇ／ｍ2の試料３１では、塗装不良によるタレが発生した。被膜３１においても、外観が悪く、外観判定はＤであった。
【０１２７】
【表７】
2017064642.tif 000009
【０１２８】
（試験８）外壁に適用した試験
次に、各種ローラーを用いて、外壁材の有機塗装体の表面に水系コーティング組成物を適用した例について述べる。
【０１２９】
スレート基板に、下塗、中塗を塗装した後、水系コーティング組成物１２、１３を表８に示す各種ローラーで当該塗装体に適用して、試料３２〜３６の液膜３２〜３６を形成した。スレート基板の大きさは、３００ｍｍ×２００ｍｍ×３ｍｍｔとした。下塗として、２液型エポキシ樹脂塗料（ＳＲ−５０Ｗ、ＴＯＴＯ製）を用いた。中塗として、変性シリコーン樹脂塗料（ＥＣＯ-ＥＸ中塗、色番＃４０００Ｎ、ＴＯＴＯ製）を用いた。水系コーティング組成物１２は、粒子成分として光触媒粒子２を１０ｍａｓｓ％、無機酸化物粒子１を９０ｍａｓｓ％含んでいる。固形分濃度は５．５ｍａｓｓ％であった。水系コーティング組成物１３は、水系コーティング組成物１２を３倍に濃縮したものであり、固形分濃度は１６．５ｍａｓｓ％であった。表８に示すように、試料３２〜３６の被膜３２〜３６を得た。
【０１３０】
気孔径が小さいローラー１、６を用いて、固形分濃度が３倍高い水系コーティング組成物１３を適用した試料３２、３３においては、液膜３２、３３は細かい凹凸形状を有していた。液膜３２、３３の乾燥工程において、この細かい凹凸形状を保ったまま１０秒程度で速やかに乾燥した。得られた被膜３２、３３においては、鱗状の微細な凹凸形状が形成され、塗りムラが視認されない非常に良好な外観であった。外観判定はいずれもＡであった。
【０１３１】
また、ローラー６を用い、水系コーティング組成物１２を３回重ね塗りした試料３５においては、３倍の固形分濃度である水系コーティング組成物１３を同じローラー６で適用した試料３３の被膜３３と同様に鱗状の微細な凹凸形状を有する被膜３５を得た。外観は良好であり、外観判定はＡであった。なお、１回の塗装ごとの液膜の乾燥時間は１０秒程度であった。
【０１３２】
気孔径が大きいローラー５を用いて、水系コーティング組成物１３を適用した試料３４においては、液膜３４に凹凸構造が形成された。この凹凸構造がやや大きめだったため、液膜３４の乾燥工程において凸部の一部が流動し、被膜３４には部分的に塗りムラが視認されたが、実用上許容範囲内であった。外観判定はＣであった。液膜３４の乾燥時間は試料３２、３３、３５よりも少し長かったが、１分以内であった。
【０１３３】
ウールローラー８を用いて、水系コーティング組成物１２を適用した試料３６においては、液膜３６が全体に濡れ広がり、凹凸形状は形成されなかった。液膜３６が乾燥するに従って流動し、被膜３６には塗りムラが視認された。液膜３６の乾燥には３〜５分程度を要した。外観判定はＤであった。
【０１３４】
以上の試験より、基材がガラス、外壁等、のいずれであっても、ローラーの種類とコーティング組成物との組合せを同様に工夫することで、良好な外観の被膜が得られることがわかった。
【０１３５】
【表８】
2017064642.tif 000010
【符号の説明】
【０１３６】
101：微細な凹凸形状を有する液膜(塗付直後、乾燥前)
101a：液膜の微細な凹凸形状を構成する凸部
101b：液膜の微細な凹凸形状を構成する凹部
102：微細な凹凸形状が維持されている被膜(乾燥後)
102a：被膜の微細な凹凸形状を構成する凸部
102b：被膜の微細な凹凸形状を構成する凹部
201:微細でない凹凸形状を有する液膜(従来技術)
201a：液膜の微細でない凹凸形状を構成する凸部
201b：液膜の微細でない凹凸形状を構成する凹部
202：微細でない凹凸形状を有する被膜(塗りムラあり)
202a：被膜の微細でない凹凸形状を構成する凸部（塗りムラとして視認される凸部）
202b：被膜の微細でない凹凸形状を構成する凹部（塗りムラとして視認される凹部）
【図１】
2017064642.tif 000011
【図２】
2017064642.tif 000012
【図３】
2017064642.tif 000013
【図４ａ】
2017064642.tif 000014
【図４ｂ】
2017064642.tif 000015
【図５ａ】
2017064642.tif 000016
【図５ｂ】
2017064642.tif 000017
【図６ａ】
2017064642.tif 000018
【図６ｂ】
2017064642.tif 000019
【図７】
2017064642.tif 000020
【図８】
2017064642.tif 000021
【図９】
2017064642.tif 000022
【図１０】
2017064642.tif 000023
【図１１】
2017064642.tif 000024
【図１２】
2017064642.tif 000025
【図１３】
2017064642.tif 000026
【図１４】
2017064642.tif 000027
【図１５】
2017064642.tif 000028
【図１６】
2017064642.tif 000029
【図１７】
2017064642.tif 000030
【図１８】
2017064642.tif 000031
【図１９】
2017064642.tif 000032